【手続補正書】
【提出日】平成18年6月9日(2006.6.9)
【手続補正１】
【補正対象書類名】明細書
【補正対象項目名】０００８
【補正方法】変更
【補正の内容】
【０００８】
ヨーロッパ特許（Ｂ）第０，６２９，２３１号明細書には、炭素原子数１〜２２のアルコールから誘導されるアクリル酸および／またはメタクリル酸のポリマーエステルまたはコポリマを含まないという前提のもとで、植物性−または動物性油またはこれら両者から誘導される脂肪酸のアルキルエステルで実質的に構成される油を比較的多量に含み、以下の１種以上を含む少ない割合の鉱物油用冷間流動性改善剤と混合された組成物が開示されている：
（Ｉ）  櫛形コポリマー；無水マレイン酸またはフマル酸と他のエチレン性不飽    和モノマーとの（エステル化されていてもよい）コポリマー、またはα−オレフィンのポリマーまたはコポリマー、またはフマレートまたはイタコナートポリマーまたはコポリマー
(II)    ポリオキシアルキレンエステル、エステル／エーテルまたはそれらの混        合物
(III)   エチレン／不飽和エステルコポリマー
(IV)    極性の有機系窒素含有パラフィン系結晶成長抑制剤
（Ｖ）  炭化水素ポリマー
(VI)    硫黄カルボキシル化合物および
(VII)   炭化水素基で変性された芳香族系流動点降下剤。
【手続補正２】
【補正対象書類名】明細書
【補正対象項目名】００２５
【補正方法】変更
【補正の内容】
【００２５】
コポリマー（Ａ）は慣用の重合法、例えば懸濁重合、溶液重合、気相重合または高圧塊状重合によって製造できる。５０〜４００ＭＰａ、好ましくは１００〜３００ＭＰａの圧力および１００〜３００℃、好ましくは１５０〜２２０℃の温度で高圧塊状重合を実施するのが有利である。特に有利な製造変法では、重合を、管状反応器に沿っての過酸化物の各供給点相互間の温度差が非常に低い、即ち＜５０℃、好ましくは＜３０℃、特に好ましくは＜１５℃に維持されている多重域反応器で実施する。個々の反応域での温度の極大は好ましくは３０℃より少ない程度、特に好ましくは２０℃より少ない程度、特に好ましくは１０℃より少ない程度だけ互いに相違する。
【手続補正３】
【補正対象書類名】明細書
【補正対象項目名】００２８
【補正方法】変更
【補正の内容】
【００２８】
適するコ−またはターポリマーの例には以下のものがある：
１０〜４０重量％の酢酸ビニルおよび６０〜９０重量％のエチレンを有するエチレン／酢酸ビニル−コポリマー；
ドイツ特許出願公開（Ａ）第３，４４３，４７５号明細書から公知のエチレン／酢酸ビニル／ヘキセン−ターポリマー；
ヨーロッパ特許（Ｂ）第０，２０３，５５４号明細書に記載されたエチレン／酢酸ビニル／ジイソブチレン−ターポリマー；
ヨーロッパ特許（Ｂ）第０，２５４，２８４号明細書から公知の、エチレン／酢酸ビニル／ジイソブチレン−ターポリマーとエチレン／酢酸ビニル−コポリマーとの混合物；
ヨーロッパ特許（Ｂ）第０，４０５，２７０号明細書から公知の、エチレン／酢酸ビニル−コポリマーとエチレン／酢酸ビニル／Ｎ−ビニルピロリドン−ターポリマーとの混合物；
ヨーロッパ特許（Ｂ）第０，４６３，５１８号明細書に記載されたエチレン／酢酸ビニル／イソブチルビニルエーテル−ターポリマー；
ヨーロッパ特許（Ｂ）第０，４９３，７６９号明細書から公知の、エチレンの他に１０〜３５重量％の酢酸ビニルおよび１〜２５重量％の特別なネオ化合物を含有するエチレン／酢酸ビニル／ネオノナノエートまたは−ビニルネオデカノエート−ターポリマー；
ヨーロッパ特許第０，７７８，８７５号明細書に記載された、エチレン、４個までの炭素原子を持つ第一のビニルエステルおよび７個までの炭素原子を持つ分岐したカルボン酸または８〜１５個の炭素原子を持ち分岐しているが非第三のカルボン酸から誘導される第二のビニルエステルよりなるターポリマー；
ドイツ特許出願公開（Ａ）第１９, ６２０, １１８号明細書に記載された、エチレン、１種類以上の脂肪族Ｃ2 〜Ｃ20−モノカルボン酸のビニルエステルおよび４−メチルペンテン−１よりなるターポリマー；
ドイツ特許出願公開（Ａ）第１９，６２０，１１９号明細書に記載された、エチレン、１種類以上の脂肪族Ｃ2 〜Ｃ20−モノカルボン酸のビニルエステルおよびビシクロ［２．２．１］ヘプテン−２よりなるターポリマー。
【手続補正４】
【補正対象書類名】明細書
【補正対象項目名】００４１
【補正方法】変更
【補正の内容】
【００４１】
本発明の添加物は０．００１〜５重量％、好ましくは０．００５〜１重量％、特に０．０１〜０．５重量％の量で油に添加される。このものはそのままでもまたは溶剤、例えば脂肪族−および／または芳香族炭化水素または炭化水素混合物、例えばトルエン、キシレン、エチルベンゼン、デカン、ペンタデカン、石油留分、灯油、ナフサ、デーゼル油、燃料油、イソパラフィンまたは市販の溶剤混合物、例えばソルベントナフサ、(R) Shellsol AB 、(R) Solvesso 150、(R) Solvesso 200、(R) Exxsol、(R) Isoparおよび(R) Shellsol Dタイプも使用することができる。これらは脂肪酸アルキルエステルをベースとする動物−または植物源の燃料油に有利に溶解する。本発明の添加物は好ましくは１〜８０％、殊に好ましくは１０〜７０％、特に好ましくは２５から６０％の溶剤を含む。
【手続補正５】
【補正対象書類名】明細書
【補正対象項目名】００５８
【補正方法】変更
【補正の内容】
【００５８】
表２：使用したエチレンコポリマーの特徴
┌───┬───────────────────┬────┬──────┐
│実施例│コモノマー                            │  V140  │CH3 /100CH2 │
│      │                                      │        │            │
├───┼───────────────────┼────┼──────┤
│  Ａ１│１３．６モル％の酢酸ビニル            │130mPas │       3.7  │
├───┼───────────────────┼────┼──────┤
│  Ａ２│１３．７モル％の酢酸ビニルおよび      │105mPas │       5.3  │
│      │１．４モル％のビニルネオデカノエート  │        │            │
├───┼───────────────────┼────┼──────┤
│A3(C）│１１．２モル％の酢酸ビニル            │220mPas │       6.2  │
├───┼───────────────────┼────┼──────┤
│A4(C) │１６モル％の酢酸ビニルを有するＥＶＡコ│ 95mPas │   3.2/5.7  │
│      │ポリマーと５モル％の酢酸ビニルを有する│350mPas │            │
│      │ＥＶＡとの１３：１の比の混合物        │        │            │
└───┴───────────────────┴────┴──────┘
櫛形ポリマーＢ：
無水マレイン酸を比較的高沸点の芳香族炭化水素混合物中で１６０℃でラジカル連鎖開始剤としての等量部の第三ブチルペルオキシベンゾエートと第三ブチルペルオキシ−２−エチルヘキサノエートとの混合物の存在下にα−オレフィンと（ヨーロッパ特許出願公開第０６０６０５５号明細書に従うのと同様）重合する。表３にモノマーのモル比、エステル化のために使用される脂肪アルコールの鎖長およびそれから計算されたファクターＱを記載する。
【手続補正６】
【補正対象書類名】明細書
【補正対象項目名】００６８
【補正方法】変更
【補正の内容】
【００６８】
表８：低温変化安定性を測定するための冷却プログラム
┌───┬───┬───┬────┬─────────────────┐
│区域  │時間  │最後  │  期間  │説明                              │
├───┼───┼───┼────┼─────────────────┤
│Ａ→Ｂ│＋５℃│−３℃│  ８時間│サイクル開始温度に予備冷却する    │
├───┼───┼───┼────┼─────────────────┤
│Ｂ→Ｃ│−３℃│−３℃│  ２時間│一定温度、サイクルの初め          │
├───┼───┼───┼────┼─────────────────┤
│Ｃ→Ｄ│−３℃│−13℃│１４時間│温度低下、結晶生成開始            │
├───┼───┼───┼────┼─────────────────┤
│Ｄ→Ｅ│−13℃│−13℃│  2 時間│一定温度、結晶成長                │
├───┼───┼───┼────┼─────────────────┤
│Ｅ→Ｆ│−13℃│−３℃│  6 時間│温度上昇、結晶溶融                │
├───┼───┼───┼────┼─────────────────┤
│Ｆ→Ｂ│      │      │        │更に６回Ｂ→Ｆサイクルを実施する  │
└───┴───┴───┴────┴─────────────────┘
次いで、添加済み油サンプルを攪拌せずに室温に加温する。５０ｍＬのサンプルを測定シリンダーの上流部、中流部および下流部の各々でＣＦＰＰ値の測定のために採取する。貯蔵後のＣＦＰＰ値の平均値と貯蔵前のＣＦＰＰ値との差および３Ｋより小さい個々の相の間の差も良好な冷間変化安定性を示す。